(57)【要約】【課題】本発明は、透明性、樹脂との熱融着性および耐油性に優れる熱可塑性エラストマー組成物を提供する。  【解決手段】  本発明の熱可塑性エラストマー組成物は、（ａ）結晶性エチレンブロックと非晶性エチレン・α−オレフィンブロックを有するブロック共重合体１０〜７５重量部、および（ｂ）極性エチレン系共重合体  ９０〜２５重量部、の合計１００重量部、ならびに（ｃ）有機過酸化物０．０１〜２．５重量部を含有する。【選択図】なし【特許請求の範囲】
【請求項１】
（ａ）結晶性エチレンブロックと非晶性エチレン・α−オレフィンブロックを有するブロック共重合体１０〜７５重量部、および
（ｂ）極性エチレン系共重合体  ９０〜２５重量部、
の合計１００重量部、ならびに
（ｃ）有機過酸化物０．０１〜２．５重量部
を含有することを特徴とする熱可塑性エラストマー組成物。
【請求項２】
（ｄ）石油樹脂１〜６０重量部をさらに含有することを特徴とする請求項１に記載の熱可塑性エラストマー組成物。
【請求項３】
（ｅ）テルペン系オイル１〜３０重量部をさらに含有することを特徴とする請求項１または２に記載の熱可塑性エラストマー組成物。
【請求項４】
ヘーズ試験（規格ＪＩＳ K ７１３６）の測定値が２０未満であることを特徴とする請求項１〜３のいずれか１項に記載の熱可塑性エラストマー組成物。
【請求項５】
請求項１〜４のいずれか１項に記載の熱可塑性エラストマー組成物から成ることを特徴とする成形体。
【発明の詳細な説明】
【技術分野】
【０００１】
本発明は、透明性に優れ、かつ樹脂との熱融着性および耐油性に優れる熱可塑性エラストマー組成物に関する。
【背景技術】
【０００２】
従来から、自動車部材、建築部材、弱電製品、日用品、文具品において、異なる樹脂の複合成形体が使用されている。例えば自動車部材では自動車の窓枠、ランプパッキング、建材部材ではサッシの枠、弱電製品では電話、無線機、ＴＶリモコン、ＶＴＲリモコンのプッシュボタン、日用品では歯ブラシ、文具品ではペングリップ等において、異なる樹脂の複合成形体が使用されている。
【０００３】
異なる樹脂の複合成形体を得る場合、樹脂ごとに別々に成形した各成形体を接着剤を用いて結合したり、両樹脂を凹凸をもたせて成形し、嵌合させることが行われている。
【０００４】
しかしながら、上記の接着剤を用いる方法は、接着剤の塗布工程の複雑さによりコストが高くなったり、接着剤を効果的に塗布するための熟練を要したりしていた。また、嵌合部分を設ける場合は、金型が複雑になるためコストも高くなり、さらに、嵌合工程が作業性を悪化させる、意匠性の高い成形品を得にくい等の欠点を有している。そこで、最近では、異なる樹脂を熱融着させて一体化させる、二色成形等の複合成形が行われている。
【０００５】
ポリエステル系熱可塑性エラストマーは、耐屈曲疲労性、耐熱性、耐油性に優れるとともに、ポリエステル系樹脂などの極性樹脂等との熱融着性に優れるため、上記複合成形において有利に使用される。しかし、ポリエステル系熱可塑性エラストマーは高価である。また、吸水性を有しているため、成形時にシルバーストリーク、発泡、加水分解の懸念があり、成形前に乾燥工程が必要である。さらに、最近は各種グリップの様な雑貨の分野において透明性を要求される事が多々あるが、ポリエステル系熱可塑性エラストマーは、透明性の点で十分でない。
【０００６】
また、熱可塑性エラストマー組成物として、スチレン系熱可塑性エラストマーにエチレン−酢酸ビニル共重合体を配合して架橋させた樹脂組成物が提案されている（例えば、特許文献１〜２）。この樹脂組成物は、透明性に劣る。
【０００７】
【特許文献１】特開平４−２７０７４６号公報
【特許文献２】特開平８−１５１４５３号公報
【発明の開示】
【発明が解決しようとする課題】
【０００８】
本発明者は、上記課題を解決すべく鋭意検討した結果、結晶性エチレンブロックと非晶性エチレン・α−オレフィンブロックを有するブロック共重合体および極性エチレン系共重合体を含む組成物を架橋して得られる熱可塑性エラストマー組成物が透明性に優れ、かつ様々な樹脂との熱融着性および耐油性にも優れることを見出し、本発明に到達した。
【課題を解決するための手段】
【０００９】
すなわち、本発明は、
（１）（ａ）結晶性エチレンブロックと非晶性エチレン・α−オレフィンブロックを有するブロック共重合体１０〜７５重量部、および
（ｂ）極性エチレン系共重合体  ９０〜２５重量部、
の合計１００重量部、ならびに
（ｃ）有機過酸化物０．０１〜２．５重量部
を含有することを特徴とする熱可塑性エラストマー組成物を提供する。
【００１０】
好ましい態様として、
（２）（ｄ）石油樹脂１〜６０重量部をさらに含有する上記（１）に記載の熱可塑性エラストマー組成物；
（３）（ｅ）テルペン系オイル１〜３０重量部をさらに含有する上記（１）または（２）に記載の熱可塑性エラストマー組成物；および
（４）ヘーズ試験（規格ＪＩＳ Ｋ ７１３６）の測定値が２０未満である上記（１）〜（３）のいずれか１に記載の熱可塑性エラストマー組成物
を挙げることができる。
【００１１】
また、本発明は、
（５）上記（１）〜（４）のいずれか１に記載の熱可塑性エラストマー組成物から成ることを特徴とする成形体をも提供する。
【発明の効果】
【００１２】
本発明の熱可塑性エラストマー組成物は、透明性、樹脂との熱融着性および耐油性に優れる。
【発明を実施するための最良の形態】
【００１３】
以下、本発明の熱可塑性エラストマー組成物の各成分について説明する。
【００１４】
成分（ａ）：
成分（ａ）は、結晶性エチレンブロックと非晶性エチレン・α−オレフィンブロックを有するブロック共重合体である。結晶性エチレンブロックは、ブタジエンのブロック共重合体を水素添加することによって得られる。α−オレフィンとしては、ブテン、オクテン、ヘキセン等が挙げられる。なかでもブテンが好ましい。上記ブロック共重合体としては、ＣＥＢＣ（結晶性エチレンブロックと非晶性エチレン・ブテンブロックを有するブロック共重合体）が好ましい。本発明においては、上記ブロック共重合体を、単独で用いてもよく、２種以上を混合して用いてもよい。
【００１５】
成分（ａ）は、好ましくは、その重量平均分子量が２０万以上であり、より好ましくは２５万以上、さらに好ましくは３０万以上である。
【００１６】
また、成分（ａ）には、リニア構造を有するものとラジアル構造を有するものがある。リニア構造を持つ製品例としては、ＪＳＲ社製ダイナロン６１０１が挙げられ、ラジアル構造を持つ製品例としてはジェイエスアール社（ＪＳＲ社）製ダイナロン６２０１Ｂが挙げられる。なかでもラジアル構造のものを使用することが特に好ましい。
【００１７】
成分（ｂ）：
成分（ｂ）は極性エチレン系共重合体であり、熱融着性を付与し、また流動性付与により成形性を向上させる機能を有する。成分（ｂ）は、（ｂ−１）エチレンと下記式（Ｉ）又は（ＩＩ）で示される単量体との共重合体、および（ｂ−２）エチレン系アイオノマー樹脂を包含し、これらを単独で、または２以上を組み合わせて使用することができる。
ＣＨ2＝Ｃ（Ｒ1）−ＣＯＯＲ2  …（Ｉ）
ＣＨ2＝Ｃ（Ｒ1）−ＯＣＯＲ2  …（ＩＩ）
（式中、Ｒ1は水素又はメチル基を表し、Ｒ2は水素又は炭素数１〜１０個のアルキル基を表す。）
【００１８】
（ｂ−１）：エチレンと式（Ｉ）又は（ＩＩ）で示されるモノマーとの共重合体
上記式（Ｉ）又は（ＩＩ）で示されるモノマーとしては、例えば、（メタ）アクリル酸、酢酸ビニル、アクリル酸メチル、メタクリル酸メチル、アクリル酸エチル、メタクリル酸エチル、アクリル酸イソブチル、メタクリル酸ブチル等が挙げられる。
【００１９】
成分（ｂ−１）における、式（Ｉ）又は（ＩＩ）で示される単量体の含有量は１０重量％以上が好ましく、より好ましくは１０〜５０重量％であり、さらに好ましくは２０〜５０重量％であり、特に好ましくは２０〜４０重量％である。式（Ｉ）又は（ＩＩ）で示されるモノマーの含有量が１０重量％未満では十分な熱融着性が得られない。５０重量％を超えた場合は、ドローダウンが激しくなり、製造性及び複合成形体の成形性が著しく悪化する。
【００２０】
（ｂ−２）：エチレン系アイオノマー樹脂
エチレン系アイオノマー樹脂は、エチレン／α、β−不飽和カルボン酸共重合体又はエチレン／α、β−不飽和カルボン酸／α、β−不飽和カルボン酸エステル共重合体のカルボキシル基の一部が金属イオンにより中和、架橋されているものである。
【００２１】
上記共重合体を構成するα、β−不飽和カルボン酸としては、好ましくは炭素数３〜８個のものが使用され、より好ましくはアクリル酸、メタクリル酸、マレイン酸、フマル酸、無水マレイン酸等が使用される。また、α、β−不飽和カルボン酸エステルとしては、好ましくは炭素数４〜８個のものが使用され、より好ましくはアクリル酸メチル、メタクリル酸メチル、アクリル酸エチル、メタクリル酸エチル、アクリル酸イソブチル、メタクリル酸ブチル、フタル酸ジメチル等が使用される。α、β−不飽和カルボン酸として、特に好ましくはアクリル酸、メタクリル酸が使用され、α、β−不飽和カルボン酸エステルとして、特に好ましくはアクリル酸イソブチルが使用される。
【００２２】
上記金属イオンとしては、１〜３価の原子価を有する金属イオン、とくに元素周期律表におけるＩ、ＩＩ、ＩＩＩ、ＩＶ及びＶＩＩ族の１〜３価の原子価を有する金属イオンである。例えば、Ｎａ+、Ｋ+、Ｌｉ+、Ｚｎ++等が挙げられる。これらの金属イオンは、２種以上の混合成分であってもよく、アンモニウムイオンとの混合成分であってもよい。これらの金属イオンの中で、特にＺｎ++、Ｎａ+が好ましい。
【００２３】
成分（ｂ）としては、グリップ性の点から（ｂ−１）の方が好ましい。
【００２４】
成分（ｂ）の具体例としては、好ましくはエチレン・酢酸ビニル共重合体（ＥＶＡ）、エチレン・メチルメタクリレート共重合体（ＥＭＭＡ）、エチレン・エチルアクリレート共重合体（ＥＥＡ）、エチレン・メチルアクリレート共重合体（ＥＭＡ）、エチレン・アクリル酸共重合体（ＥＡＡ）、エチレン・メタクリル酸共重合体（ＥＭＡＡ）、およびエチレン・メタクリル酸共重合体の分子間を金属イオンで架橋したエチレン系アイオノマー樹脂が挙げられる。中でも、ポリカーボネート系樹脂、環状ポリオレフィン系樹脂、ポリエステル系樹脂、ウレタン系樹脂、ウレタン系エラストマーおよびポリエステル系エラストマーに対する熱融着性に優れることから、エチレン・酢酸ビニル共重合体（ＥＶＡ）およびエチレン・エチルアクリレート共重合体（ＥＥＡ）が特に好ましい。
【００２５】
また、成分（ｂ）のＭＦＲ（１９０℃、２１．１８Ｎ荷重）は、１ｄｇ／分以上であるのが好ましく、より好ましくは１０〜５０ｄｇ／分である。ＭＦＲが１ｄｇ／分未満であると、得られる組成物の射出成形性が悪化し、熱融着性が低下する。ＭＦＲが５０ｄｇ／分を超えると、得られる組成物の押出成形性及び圧縮永久歪みが悪化する。
ここで、ＭＦＲは、ＪＩＳ  Ｋ−６９２４（１９０℃、２１．１８Ｎ）に準拠して測定される値である。
【００２６】
成分（ｂ）の具体例としては、三井・デュポンポリケミカル株式会社製のＥＶＡＦＬＥＸ  Ｐ−３３０７（ＥＶ１５０）（ＭＦＲ３０ｄｇ／分、酢酸ビニル含有量３３重量％、引張強度９ＭＰａ）、Ｐ−２８０７（ＥＶ２５０）（ＭＦＲ１５ｄｇ／分、酢酸ビニル含有量２８重量％、引張強度１４ＭＰａ）、Ｐ−２８０５（ＥＶ２６０）（ＭＦＲ６ｄｇ／分、酢酸ビニル含有量２８重量％、引張強度２２ＭＰａ）、Ｐ−２５０５（ＥＶ３６０）（ＭＦＲ２ｄｇ／分、酢酸ビニル含有量２５重量％、引張強度２７ＭＰａ）およびＰ−１９０７（ＥＶ４５０）（ＭＦＲ１５ｄｇ／分、酢酸ビニル含有量１９重量％、引張強度１３ＭＰａ）、ならびに三井・デュポンポリケミカル株式会社製のＡ−７１３（エチルアクリレート含有量２５重量％、ＭＦＲ２０ｄｇ／分、引張強度８ＭＰａ）、Ａ−７０２（エチルアクリレート含有量１９重量％、ＭＦＲ５ｄｇ／分、引張強度１４ＭＰａ）、Ａ−７１９（エチルアクリレート含有量１４重量％、ＭＦＲ１ｄｇ／分、引張強度２４ＭＰａ）およびＡ−７０７（エチルアクリレート含有量１７重量％、ＭＦＲ２５ｄｇ／分、引張強度７ＭＰａ）が挙げられる。その中でもＥＶＡＦＬＥＸ  Ｐ−３３０７（ＥＶ１５０）及びＡ−７１3が好ましい。
【００２７】
本発明の熱可塑性エラストマー組成物は、成分（ａ）および（ｂ）を１０〜７５：９０〜２５、好ましくは２０〜７０：８０〜３０の重量比で含む。成分（ｂ）の配合量が前記上限値を超えると成形性に劣る。成分（ｂ）の配合量が前記下限値未満では、得られる組成物の耐油性、成形性、熱融着性および透明性が悪化する。
【００２８】
成分（ｃ）：
成分（ｃ）は有機過酸化物であり、成分（ａ）を架橋させ、透明性および耐油性を向上させる働きをする。
【００２９】
有機過酸化物としては、例えば、ジクミルパーオキサイド、ジ−ｔｅｒｔ−ブチルパーオキサイド、２，５−ジメチル−２，５−  ジ−（ｔｅｒｔ−ブチルパーオキシ）ヘキサン、２，５−ジメチル−２，５−ジ（ｔｅｒｔ−ブチルペルオキシ）ヘキシン−３  、１，３−ビス（ｔｅｒｔ−ブチルパーオキシイソプロピル）ベンゼン、１，１−ビス（ｔｅｒｔ−ブチルパーオキシ）−３，３，５−トリメチルシクロヘキサン、ｎ−ブチル−４，４−ビス（ｔｅｒｔ−ブチルパーオキシ）バレレート、ベンゾイルパーオキサイド、ｐ−クロロベンゾイルパーオキサイド、２，４−ジクロロベンゾイルパーオキサイド、ｔｅｒｔ−ブチルパーオキシベンゾエート、ｔｅｒｔ−ブチルパーオキシイソプロピルカーボネート、ジアセチルパーオキサイド、ラウロイルパーオキサイド、ｔｅｒｔ‐ブチルクミルパーオキサイド、（１，１−ビス（ｔ―ヘキシルパーオキシ）−３，３、５−トリメチルシクロヘキサン、２，５−ジメチル−２，５−ジ（エチルヘキサノイルパーオキシ）ヘキサン、ジ（４メチルベンゾイル）パーオキサイド、tert-ブチルパーオキシ−２エチルヘキサネート、ジ−ベンゾイルパーオキサイド、tert−ブチルパーオキシイソブチレート、１，１−ジ（tert−ブチルパーオキシ）−２−メチルシクロヘキサン、１，１−ジ（tert−ヘキシルパーオキシ）シクロヘキサン、１，１−ジ（tert−ブチルパーオキシ）シクロヘキサン、２，２−ジ（４，４−ジ−（tert−ブチルパーオキシ）シクロヘキシル）プロパン、tert−ブチル−３，５，５−トリメチルヘキサネート、２，５−ジメチル−２，５−ジ（３−メチルベンゾイルパーオキシ）ヘキサン、tert―ヘキシルパーオキシベンゾネート、２，５−ジメチル−２，５−（ベンゾイルパーオキシ）ヘキサン、２，２−ジ−（tert−ブチルパーオキシ）ブタン、ジ（２−tert−ブチルパーオキシイソプロピル）ベンゼン、ジ−tert−ヘキシルパーオキサイド、tert−ブチルクミルパーオキサイド、ジ−tert−ブチルパーオキサイドなどを挙げることができる。
【００３０】
これらのうち、臭気性、着色性、スコーチ安定性の点で、２，５−ジメチル−２，５−ジ−（ｔｅｒｔ−ブチルパーオキシ）ヘキサン、２，５−ジメチル−２，５−ジ−（ｔｅｒｔ−ブチルペルオキシ）ヘキシン−３、１，３−ビス（ｔｅｒｔ−ブチルパーオキシイソプロピル）ベンゼン、（１，１−ビス（ｔ―ヘキシルパーオキシ）−３，３、５−トリメチルシクロヘキサンが最も好ましい。
【００３１】
成分（ｃ）の配合量は、成分（ａ）および（ｂ）の合計１００重量部に対して０．０１〜２．５重量部、好ましくは０．１〜１．５重量部である。前記上限値を超えると、製造性が悪くなり、得られる組成物の成形性および熱融着性および透明性が低下する。前記下限値未満では良好な透明性および耐油性、成形性が得られない。
【００３２】
成分（ｄ）：石油樹脂
成分（ｄ）は任意成分であり、柔軟性を付与し、機械的特性を向上させるとともに熱融着性も向上させる目的で添加され得る。
【００３３】
成分（ｄ）は、石油精製工業、石油化学工業の各種工程、特にナフサの分解工程で得られる不飽和炭化水素を原料として共重合して得られる樹脂を包含し、例えば、Ｃ５留分を原料とした脂肪族系石油樹脂、Ｃ９留分を原料とした芳香族系石油樹脂、ジシクロペンタジエンを原料とした脂環族系石油樹脂、並びにテルペン系樹脂およびこれらの２種以上を共重合した共重合系石油樹脂、さらにこれらを水素化した水素化石油樹脂などを例示することができる。上記水素化石油樹脂は、上記の樹脂を当業者に公知の方法により水素添加して得られる。
【００３４】
成分（ｄ）の具体例としては、出光石油化学（株）製のアイマーブ（水素化石油樹脂）、荒川化学工業（株）製のアルコン（水素化石油樹脂）、ヤスハラケミカル（株）製のクリアロン（水素化テルペン樹脂）、トーネックス（株）製のエスコレッツ（脂肪族系炭化水素樹脂）が挙げられる。
【００３５】
成分（ｄ）の配合量は、配合する場合、成分（ａ）および（ｂ）の合計１００重量部に対して１〜６０重量部、好ましくは３〜３０重量部である。前記上限値を超えるとタック性が顕著になり、成形性が悪化する。
【００３６】
成分（ｅ）：テルペン系オイル
成分（ｅ）は任意成分であり、柔軟性および成形性を向上させるさせるとともに熱融着性も向上させる目的で添加することができる。
【００３７】
成分（ｅ）は、主として北米や中国本土に産するアカマツやクロマツの立木から採取される生松脂を水蒸気蒸留して得られる精油、また同樹のパルプ生産の副生物のテレピン油、あるいはオレンジの皮から抽出される精油またはこれらの精油から異性化反応等により誘導されたオレンジ油等から得られる。具体的には、炭素数１０からなるテルペン系炭化水素およびテルペンエーテルが挙げられる。
【００３８】
炭素数１０からなるテルペン系炭化水素としては、ミルセン（沸点１６７℃）、カレン（沸点１６７℃）、オシメン、ピネン（沸点１５５℃）、リモネン（沸点１７６℃）、カンフェン（沸点１６０℃）、テルピノレン（沸点１８７℃）、トリシクレン（沸点１５３℃）、テルピネン（沸点１７０〜１８０℃）、フェンチェン（沸点１５０〜１５５℃）、フェランドレン（沸点１７０〜１７５℃）、シルベストレン（沸点１７５℃）、サビネン（沸点１６３℃）、Ｐ−メンテン−１（カルボメンテン）（沸点１７６℃）、Ｐ−メンテン−３（沸点１６８℃）、Ｐ−サイメン、Ｐ−メンタン（沸点１６８℃）等が挙げられる。そのなかでも特に、α−ピネン、β−ピネン、リモネン、Ｐ−メンテン−１、Ｐ−メンテン−３、Ｐ−サイメン、Ｐ−メンタンが好ましい。
【００３９】
炭素数１０からなるテルペンエーテルとしては、１，４−シネオール（沸点１７３℃）、１，８−シネオール（沸点１７３℃）、ピノール（沸点１８０℃）等が挙げられる。その中でも特に、１，４−シネオール、１，８−シネオールから選ばれた少なくとも１種類が好ましい。
【００４０】
成分（ｅ）の配合量は、配合する場合、成分（ａ）および（ｂ）の合計１００重量部に対して１〜３０重量部、好ましくは３〜１０重量部である。前記上限値を超えると臭気が顕著になり、また樹脂との熱融着性が低下する。
【００４１】
本発明の熱可塑性エラストマー組成物は、上記成分のほかに、本発明の目的を損なわない範囲で、熱安定剤、酸化防止剤、光安定剤、紫外線吸収剤、結晶核剤、ブロッキング防止剤、シール性改良剤、ステアリン酸、シリコーンオイル等の離型剤、ポリエチレンワックス等の滑剤などを配合することができる。
【００４２】
酸化防止剤としては、例えば、２，６−ジ−ｔｅｒｔ−ｐ−ブチル−ｐ−クレゾール、２，６−ジ−ｔｅｒｔ−ブチルフェノール、２，４−ジメチル−６−ｔｅｒｔ−ブチルフェノール、４，４−ジヒドロキシジフェニル、トリス（２−メチル−４−ヒドロキシ−５−ｔｅｒｔ−ブチルフェニル）ブタン等のフェノール系酸化防止剤、ホスファイト系酸化防止剤、チオエーテル系酸化防止剤等が挙げられる。このうちフェノール系酸化防止剤、ホスファイト系酸化防止剤が特に好ましい。発泡剤としては、エクスパンセルが好ましい。
【００４３】
本発明の熱可塑性エラストマー組成物は、上記成分（ａ）〜（ｃ）、および必要に応じて他の成分を、単軸押出機、二軸押出機、ロール、バンバリーミキサー又は各種のニーダー等を用いて、混練温度１6０〜２００℃で溶融混練することにより製造することができる。
【００４４】
こうして得られる熱可塑性エラストマー組成物は透明性に優れ、好ましくは、２０未満のヘーズ値（ＪＩＳ Ｋ ７１３６に基づく測定値）を有する。さらに好ましくは、上記ヘーズ値が１８未満である。
【００４５】
また、本発明の熱可塑性エラストマー組成物は、耐油性に優れると共に、様々な樹脂との熱融着性に優れ、複合成形用として有用である。本発明に係る熱可塑性エラストマー組成物と熱融着可能な樹脂（以下、「被着樹脂」と言う）としては、特に、ポリカーボネート系樹脂、環状ポリオレフィン系樹脂、ポリエステル系樹脂（例えば、ポリエチレンテレフタレート（ＰＥＴ）、ポリブチレンテレフタレート（ＰＢＴ）、ポリエチレンナフタレート（ＰＥＮ）、非晶性ポリエチレンテレフタレート系樹脂（ＰＥＴＧ）、ポリシクロへキシレンジメチレンテレフタレート（ＰＣＴ）、ＰＥＴとＰＣＴの共重合体（ＰＣＴＧ）、イソフタル酸変性ポリエステル系共重合体（ＰＣＴとポリシクロヘキサンジメチレンイソフタレートとの共重合体；ＰＣＴＡ）等の芳香族系ポリエステル、脂肪族系ポリエステル、液晶ポリエステル等）、ウレタン系樹脂、ウレタン系エラストマー、ポリエステル系エラストマーおよびポリオレフィン系樹脂（特にポリプロピレン、ポリエチレン）が挙げられる。中でも、ポリカーボネート系樹脂、環状ポリオレフィン系樹脂、ポリエステル系樹脂、ウレタン系エラストマーおよびポリエチレンが好ましく、特に好ましくは、ポリカーボネート系樹脂およびウレタン系エラストマーである。なお、被着樹脂としてオレフィン樹脂を使用すると、複合成形体に柔軟な感触を付与することができる。
【００４６】
本発明の熱可塑性エラストマー組成物は、熱融着による種々の複合成形法、例えば複合押出成形法および複合射出成形法（インサート方式、二色方式、コアバック方式）を用いて複合成形体を製造することができる。
【００４７】
複合押出成形法では、内側と外側、あるいは上側と下側の２層に分割された金型を用いて被着樹脂および本発明の熱可塑性エラストマー組成物を押出成形して、複合成形体を得ることができる。また、第１の金型に被着樹脂を入れ、所望の形状に押出成形した後、この全部または一部を覆うような構造の金型に本発明の熱可塑性エラストマー組成物を挿入し、押出成形して、複合成形体を得ることもできる。
【００４８】
インサート射出成形法では、被着樹脂および熱可塑性エラストマー組成物のうち、いずれか一方を射出成形、押出成形、シート成形、フィルム成形などの成形法により成形し、賦形された成形品を金型内にインサートした後、前記成形品と金型との間の空隙に他方を射出成形することにより複合成形体を製造できる。インサート射出成形においては、金型内にインサートする成形品を可能な限り高温に予熱しておくことが好ましい。
【００４９】
二色射出成形法では、二台以上の射出成形機を用いて、被着樹脂および熱可塑性エラストマー組成物のいずれか一方の成分を金型に射出成形し、金型の回転又は移動により、金型のキャビティを交換し、前記成形品と金型との間に形成された空隙に他方の成分を射出成形することにより複合成形体を製造できる。
【００５０】
コアバック射出成形法では、被着樹脂および熱可塑性エラストマー組成物のうち、いずれか一方の成分を金型に射出成形し、金型のキャビティー容積を拡大させ、前記成形品と金型との間に形成された空隙に他方の成分を射出成形することにより複合成形体を製造できる。
【００５１】
本発明に係る熱可塑性エラストマー組成物は、射出成形に特に適している。
【００５２】
この他に、キャビティスライド成形方法およびストリッパプレート回転成形方法を使用することもできる。キャビティスライド成形方法は、１次成形終了後、型開きを行い、キャビティをスライドさせ２次型で型閉めを行い、複合成形体を得る方法であり、水平方向と垂直方向との二通りがある。ストリッパプレート回転成形方法は、１次成形品をストリッパープレート（または中間プレート）に残し、このプレートを回転させ、２次成形を行って複合成形体を得る方法である。
【００５３】
本発明の熱可塑性エラストマー組成物は、複合射出成形性、複合押出成形性、耐油性、透明性に優れるため、グレージングチャンバー、ガスケット、はば木、周り縁、框（かまち）、エッジ、水回りのパッキン、目地材、風呂蓋、ワイヤープロテクター、二重窓（インナーウインドー、樹脂サッシ）等の建築用部材、冷蔵庫ドアパッキン、パンツプレス、エアコンパネル等の家電用部材、輸液用ゴム栓、混注可能管等の医療用部材等の材料として用いることができる。また、ドライバー、プライヤー、ペンチ、鋸、等の工具のグリップ類、工具箱グリップ、自動車部品としてパーキングブレーキカバー、ハンドル、ドア、シフトノブ、グラブレール、印鑑グリップ、ペングリップ等の文房具滑り止めグリップ類、手摺り滑り止め類、ドアノブ滑り止め類、シャワーグリップ、スキーストックグリップ、釣り竿グリップ、グリップシフト、グリップ等の自転車部品、ステッキグリップ、ハンドグリップ等の美容健康用品、カメラ・双眼鏡部品におけるグリップ等の材料として用いることができる。
【００５４】
次に本発明を実施例および比較例を用いて詳細に説明するが、本発明は、以下の実施例に限定されるものではない。なお、実施例および比較例で用いた評価方法及び原料は以下の通りである。
【００５５】
評価方法
（１）比重：ＪＩＳ  Ｋ  7１１２に準拠し、試験片として１ｍｍ厚プレスシートを用いて測定を行なった。
（２）硬度：ＪＩＳ  Ｋ  ７２１５に準拠し、試験片として６．３ｍｍ厚プレスシートを用い、デュロメータ硬さ・タイプＡにて測定した。
（３）引張強さ／１００％伸び応力／伸び：ＪＩＳ  Ｋ  ６３０１に準拠し、試験片は１ｍｍ厚プレスシートを３号ダンベル型に打抜いて使用した。引張速度は５００ｍｍ／分とした。
（４）射出成形性：型締め圧１２０トンの射出成形機を用い、成形温度２２０℃、金型温度４０℃、射出速度５５ｍｍ／秒、射出圧力６００ｋｇ／ｃｍ2、保圧圧力４００ｋｇ／ｃｍ2、射出時間６秒、冷却時間４５秒で１３．５ｃｍ×１３．５ｃｍ×２ｍｍのシートを成形した。デラミネーション、表層剥離、変形及び著しく外観を悪化させるようなフローマークの有無を目視により判断し、次の基準で評価した。なお、表２には、成形時に乾燥を必要とする組成物が含まれているため、乾燥を行わないで成形した場合（未乾燥）および成形前に８０℃×２時間の乾燥を行った場合の両方について試験を行った。表１の組成物は何れも乾燥が不要であるので、未乾燥で試験を行った。
○：良い（変形及び著しいフローマークがない）
×：悪い（変形及び著しいフローマークがある）
（５）押出成形性：未乾燥で５０ｍｍ×１ｍｍのシートを押出成形し、ドローダウン性、表面外観や形状を観察し、次の基準で評価した。
○：良い（ドローダウンせず、表面にフィッシュアイが見られず、良好な形状を示す。）
×：悪い（ドローダウンする、表面にフィッシュアイが見られる、または形状不良を示す。）
（６）体積変化率（耐油性）：ＪＩＳ  Ｋ  ６２５８に準拠し、試験片は１ｍｍ厚プレスシートをダンベルで３号型に打抜いて使用した。パラフィンオイルを使用し、これに５０℃×２４時間浸漬した後の体積変化率を測定した。
（７）透明性：ＪＩＳ Ｋ ７１３６に準拠し、測定器としてスガ試験機社製ＨＧＭ−２ＤＰを使用し、試験片として上記（４）で作成した２ｍｍ厚シート（未乾燥で成形したシート）を使用して測定を行った。なお、比較例６では、成形前に乾燥を行ったシートを使用した。
（８）熱融着性：下記被着樹脂を芯材（幅２５ｍｍ×長さ１００ｍｍ×厚み５ｍｍの短冊状試験片）とし、下記実施例または比較例で得られた熱可塑性エラストマー組成物を表皮材として、下記に述べる複合射出成形法により複合成形体（幅２５ｍｍ×長さ１２５ｍｍ×厚み８ｍｍの短冊状試験片）を製造した。これを用いて、下記に述べる１８０度剥離試験（引張速度２００ｍｍ／ｍｉｎ）を行って芯材／表皮材の融着界面の剥離強度（Ｎ／ｍｍ）を測定した。
【００５６】
被着樹脂：
ＰＣ（ポリカーボネート）：ＩＲ２５００（商標；出光石油化学株式会社製）、比重１．２０、ＭＦＲ８ｄｇ／分（３００℃、１．２ｋｇ荷重）、曲げ弾性率２３５０ＭＰａ
ＡＰＥＬ（飽和環状ポリオレフィン）：ＡＰＬ  ６５０９（商標；三井化学株式会社製）、比重１．０２、ＭＦＲ３０ｄｇ／分（２３０℃、２．１６ｋｇ荷重）、曲げ弾性率２７００ＭＰａ
ＰＥＴ（ポリエチレンテレフタレート）：１０３０（商標；クラレ株式会社製）、比重１．５６、曲げ弾性率９８１０ＭＰa
ＰＥＴＧ(グリコール変性ポリエチレンテレフタレート)：Easter ＰＥＴＧ ６７６３（商標；ＥＡＳＴＭＡＮ ＣＨＥＭＩＣＡＬ社製）、比重１．２７、曲げ弾性率２１００ＭＰa
ＴＰＵ（熱可塑性ポリウレタン）：Ｔ−８１８０（商標；ＤＩＣ Ｂａｙｅｒ ポリマー株式会社製）、比重１．１９、引張破断点強度３４ＭＰa、破断点伸度５５０％。
ＣＯＰＥ（熱可塑性ポリエステルエラストマー）：Hytrel３０４６（商標；東レ・デュポン株式会社製）、比重１．０７、ＭＦＲ１０ｄｇ／分（１９０℃、２．１６ｋｇ荷重）、引張破断点強度２３．４ＭＰａ、破断点伸度１０７０％。
ＰＰ（ポリプロピレン）：ＢＣ８（日本ポリケム株式会社製）、比重０．９０、ＭＦＲ１．８ｄｇ／分（２３０℃、２．１６ｋｇ荷重）、曲げ弾性率１０００ＭＰa
ＰＥ（ポリエチレン）：ＨＪ４９０（日本ポリケム株式会社製）、比重０．９５７、ＭＦＲ２０ｄｇ／分（１９０℃、２．１６ｋｇ荷重）、引張破断点強度２９ＭＰa、引張破断点伸度２００％
【００５７】
複合成形体の製造法
被着樹脂を、使用した樹脂メーカーの推奨射出条件に準拠して成形した。概略的には、下記の成形条件にて行った。
射出成形機：日精樹脂工業社製ＦＳ−１２０
成形温度：１８０〜２００℃
金型温度：４０℃
射出速度：５５ｍｍ／秒
射出圧力：１４００ｋｇ／ｃｍ2
保圧圧力：４００ｋｇ／ｃｍ2
射出時間：６秒
冷却時間：４５秒
このようにして作成した被着樹脂板を金型内にインサートし（なお、このとき図２にも示されているように、樹脂板の一部に紙を両面テープで貼り付けておく）、下記実施例または比較例で得られた熱可塑性エラストマー組成物を下記の成形条件で射出成形して、図１に示す平面および図２に示す断面を有する試験片を作成した。図２において、２は本発明に係る熱可塑性エラストマー組成物であり、３は被着樹脂であり、４は紙であり、Ａは熱融着部分である。
【００５８】
本発明に係る熱可塑性エラストマー組成物の射出条件は下記の通りである。
射出成形機：日精樹脂工業社製ＦＳ−１２０
成形温度：２００〜２１０℃
金型温度：３０℃
射出速度：５５ｍｍ／秒
射出圧力：１４００ｋｇ／ｃｍ2
保圧圧力：０ｋｇ／ｃｍ2
射出時間：６秒
冷却時間：４５秒
被着樹脂毎に成形温度を変更した。又、保圧圧力は、剥離試験に影響を与えるため、保圧圧力を無し（０ｋｇ／ｃｍ2）とした。
【００５９】
測定法
１８０度剥離強さの測定は、図３に示すように熱可塑性エラストマー組成物２を折り曲げ、被着樹脂３と熱可塑性エラストマー組成物２の両端をそれぞれ矢印の方向に引張ることにより行った。
【００６０】
使用原料
成分（ａ）：
ＣＥＢＣ（結晶性エチレンブロックと非晶性エチレン・ブテンブロックを有するブロック共重合体）：ダイナロンＤＲ６２０１Ｂ（商標；ＪＳＲ株式会社製）、スチレン含有量０重量％、数平均分子量１８０，０００、重量平均分子量２３０，０００、分子量分布１．２７、水素添加率９０％以上
【００６１】
比較成分（ａ）：
ＳＥＢＳ（スチレン−エチレン・ブタジエン−スチレン共重合体）：クレイトンＥ−１８１８Ｅ（商標；クレイトンポリマージャパン株式会社製）、スチレン含有量３０重量％、数平均分子量１６０，０００、重量平均分子量２００，０００、分子量分布１．２５、水素添加率９０％以上
【００６２】
成分（ｂ）：
（１）ＥＶＡ（エチレン−酢酸ビニル共重合体）：ＥＶ１５０（商標； 三井・デュポンポリケミカル株式会社製）、酢酸ビニル含有量３３重量％、ＭＦＲ３０ｄｇ／分、比重０．９６、硬さ６７（ＨＤＡ）
（２）ＥＥＡ（エチレン−エチルアクリレート共重合体）：Ａ−７１３（商標； 三井・デュポンポリケミカル株式会社製）、エチルアクリレート含有量２５重量％、ＭＦＲ２０ｄｇ／分、比重０．９4、硬さ７７（ＨＤＡ）
（３）ＥＭＡ（エチレン−メチルアクリレート共重合体）：ＸＧ−５００Ｓ (商標； 三菱化学株式会社製)、メチルアクリレート含有量２０重量％、ＭＦＲ１５ｄｇ／分、硬さ３３（ＨＤＤ）
（４）ＥＭＭＡ（エチレン−メチルメタアクリレート共重合体）：アクリフトＷＨ４０１（商標； 住友化学工業株式会社製）、メチルメタアクリレート含有量２０重量％、ＭＦＲ２０ｄｇ／分、比重０．９4、硬さ９１（ＨＤＡ）
【００６３】
成分（ｃ）：
有機過酸化物：パーヘキサＴＭＨ（商標；日本油脂株式会社製）、（１，１−ビス（ｔ―ヘキシルパーオキシ）−３，３、５−トリメチルシクロヘキサン、比重０．９１、引火点２０．５℃、発火点３８９℃
【００６４】
成分（ｄ）：
石油樹脂：アイマーブＰ−１４０（商標；出光石油化学社製）、Ｃ５−芳香族系完全水添石油樹脂、軟化点：１４０℃、平均分子量：９１０、密度：１．０３  
成分（ｅ）：
テルペン系オイル：ウッディリバー＃１０（ヤスハラケミカル（株）製）、比重：０．８０、粘度（２５℃）：１.１４ｃＰ、沸点：１６７〜１７０℃、引火点：４１．５℃
成分（ｆ）：
酸化防止剤：ＨＰ２２１５（商標；チバスペシャリティケミカルズ社製）、ヒンダードフェノール／フォスファイト／ラクトン系複合酸化防止剤成分
【実施例１】
【００６５】
実施例１〜６および比較例１〜６
表１および２に示す量（重量部）の各成分を混練温度２００℃で、二軸押出機を用いて溶融混練して熱可塑性エラストマー組成物のペレットを得た。得られたペレットを用いて上記（１）〜（８）の試験を行った。結果を表１および２に示す。
【００６６】
【表１】
2006131688.tif 000002
【００６７】
【表２】
2006131688.tif 000003
【００６８】
表１から明らかなように、本発明の熱可塑性エラストマー組成物は各種樹脂との熱融着性に優れ、かつ成形性、耐油性および透明性に優れる。
【００６９】
一方、表２から明らかなように、成分（ｂ）成分の配合量が本発明の下限未満である比較例１の組成物は、透明性が低く、また樹脂との熱融着性、耐油性、射出成形性及び押出成形性に劣る。成分（ｂ）の配合量が本発明の上限より多い比較例２の組成物は、射出成形性及び押出成形性に劣る。成分（ｃ）の配合量が本発明の下限未満である比較例３の組成物は、耐油性、成形性および透明性に劣る。成分（ｃ）の配合量が本発明の上限より多い比較例４の組成物は、射出成形性及び押出成形性および透明性に劣り、また樹脂との熱融着力が弱い。比較例５の組成物は、成分（ａ）として結晶性エチレンブロックと非晶性エチレン・α−オレフィンブロックを有するブロック共重合体の代わりに芳香族ビニル化合物を主体とするブロック共重合体（ＳＥＢＳ）を使用したものであり、透明性に劣る。
【００７０】
比較例６は、本発明の熱可塑性エラストマー組成物とポリエステル系熱可塑性エラストマー（プリマロイＡ１６００Ｎ（商標：三菱化学株式会社製）、比重１．００、ＭＦＲ５ｄｇ／分（２３０℃、２．１６ｋｇ荷重）、引張破断点強度８．７ＭＰa、引張破断点伸度９１０％）との比較を示す。ポリエステル系熱可塑性エラストマーは、比重が高く、また機械的特性および透明性に劣る。さらに、未乾燥時の射出成形性及び押出成形性が劣る。これは、成形前に乾燥工程が必要であることを意味する。これに対して、本発明に係る熱可塑性エラストマー組成物は、そのような乾燥工程を必要としない。
【図面の簡単な説明】
【００７１】
【図１】熱融着試験で用いた試験片を説明する平面図である。
【図２】熱融着試験で用いた試験片を説明する断面図である。
【図３】熱融着試験を説明する図である。
【符号の説明】
【００７２】
２  熱可塑性エラストマー組成物
３  被着樹脂
４  紙
Ａ  熱融着部分
【図１】
2006131688.tif 000004
【図２】
2006131688.tif 000005
【図３】
2006131688.tif 000006